(57)【特許請求の範囲】
【請求項１】
樹脂組成物の硬化物が非塗工紙の少なくとも一方の面に被覆された（半）透明被覆紙によって構成され、
前記樹脂組成物は、２５℃における粘度が１００ｍＰａ・ｓ以下であり、硬化物のガラス転移温度Ｔｇが５０℃以上であるエネルギー線重合性（メタ）アクリル系モノマー及び／又はオリゴマーを含有し、
前記非塗工紙の坪量は、６５ｇ／ｍ２以上１００ｇ／ｃｍ２以下であり、
前記非塗工紙の厚さは、８０μｍ以上１００μｍ以下であり、
前記被覆紙１００質量部に対する前記非塗工紙の割合は、５０質量部以上であり、前記硬化物の割合は、５０質量部未満である、（半）透明クリアファイル。
【請求項２】
前記モノマー及び／又は前記オリゴマーがアルカリ可溶性である、請求項１に記載の（半）透明クリアファイル。
【請求項３】
前記樹脂組成物は、
前記樹脂組成物１００質量部に対して７０質量部以上９０質量部以下の（メタ）アクリル酸エステルモノマーと、
前記樹脂組成物１００質量部に対して２０質量部以下の（メタ）アクリル酸エステルオリゴマー及び／又はイナート樹脂と、
を含む、請求項１又は２に記載の（半）透明クリアファイル。
【請求項４】
前記樹脂組成物がアシルフォスフィン化合物と、アルキルベンゾフェノンと、ヒドロキシアルキルフェノン化合物とをさらに含有する、請求項１から３のいずれか１項に記載の（半）透明クリアファイル。
【発明の詳細な説明】
【技術分野】
【０００１】
本発明は、（半）透明クリアファイルに関する。
【背景技術】
【０００２】
書類及び／又は紙片等によって例示される被収納物を収納する収納具として（半）透明の収納具であるクリアファイル（「クリアフォルダ」とも称する。）が広く用いられている。クリアファイルを用いることにより、被収納物をまとめて収納することと、被収納物の少なくとも一部を収納具外部から把握することとを両立し得る。
【０００３】
クリアファイルは、全体が（半）透明のプラスチックで構成される。しかしながら、ポイ捨て等によりプラスチックが不用意に捨てられることで、景観を損なうだけでなく、生き物が誤食し、死に至る等、環境や生態系に影響を与え得る。そこで、持続可能な開発目標（Ｓｕｓｔａｉｎａｂｌｅ  Ｄｅｖｅｌｏｐｍｅｎｔ  Ｇｏａｌｓ，ＳＤＧｓ）として、化石燃料の多用がもたらす環境問題を克服しつつ、新たな産業振興と経済成長を実現することが提唱されている。
【０００４】
例えば、クリアファイルをプラスチック製から紙製に切り替えることができれば、化石燃料の使用量削減、プラスチックごみの削減を通じ、ＳＤＧｓに貢献可能となり得る。封筒の宛先を視認可能にする技術ではあるものの、紙を透明化する技術として、樹脂組成物を吸収性の紙に浸透させた後、樹脂組成物を活性エネルギー線で硬化させることが提案されている（特許文献１）。特許文献１に記載の樹脂組成物は、多官能アクリル変性オリゴマー（Ａ）と、（Ａ）以外の多官能アクリルモノマー（Ｂ）と、光重合開始剤（Ｃ）と、を含み、前記組成物の２５℃における粘度が、５００ｍＰａ・ｓより大きく、３，０００ｍＰａ・ｓ以下である。
【０００５】
特許文献１に記載の発明によれば、不透明な封筒等に樹脂組成物を塗布して、当該樹脂組成物を紫外線等の活性エネルギー線で硬化し、下地の印刷物や模様が透けて見えるよう用紙の一部あるいは全面を半透明に加工することができる。
【先行技術文献】
【特許文献】
【０００６】
【特許文献１】特開２０１８−９０４７号公報
【発明の概要】
【発明が解決しようとする課題】
【０００７】
ところで、特許文献１に記載の発明では、封筒に封入された封入物に記載の宛先を判別できれば、十分な要求性能が満たされる。本願出願時において、紙製のクリアペーパーファイルが市販されてはいる。しかしながら、市販されている紙製のクリアペーパーファイルでは、プラスチック製のクリアファイルから代替できるだけの十分な透明性を確保していないのが実情である。具体的に、ＪＩＳ  Ｌ  ０８０１に規定される汚染用グレースケールを用いた染色堅ろう度が３級程度の比較的濃い色で印字された内容物であれば、使用者は、クリアペーパーファイルを介して被収納物に印字されている内容を判別できる。一方、染色堅ろう度が４級や５級といった比較的薄い色で印字された被収納物であると、使用者は、クリアペーパーファイルに収容されている被収納物に印字されている内容を判別できない。
【０００８】
また、被収納物を説明する文字等を鉛筆でクリアファイル表面に筆記できれば、被収納物を把握可能とするクリアファイルの機能をよりいっそう高められるとともに、筆記した内容を消しゴムで消せるため、クリアファイルの再利用性にも優れ、ＳＤＧｓに資する。
【０００９】
また、クリアファイルは、クリアファイルより高さが低いブックエンドの端、かばんの中等によって例示されるクリアファイルを折り曲げる力が加えられる環境に置かれ得る。また、クリアファイルは、被収納物を繰り返し出し入れする環境で利用され得る。したがって、得られるクリアペーパーファイルは、折り曲げ及び被収納物の出し入れに耐えられるだけの耐久性を有することが好ましい。
【００１０】
本発明は、このような事情に鑑みてなされたものであり、その目的は、プラスチック製のクリアファイルと比べても遜色のない透明性、クリアファイル表面への鉛筆での筆記特性、及び十分な耐久性を有する（半）透明クリアファイルを提供可能にすることで、ＳＤＧｓに貢献することである。
【課題を解決するための手段】
【００１１】
本発明者らは、上記課題を解決するために鋭意検討した結果、粘度が低く、硬化物のガラス転移温度が高く、曲げ強さに優れたエネルギー線重合性（メタ）アクリル系モノマー及び／又はオリゴマーを用いることで、上記の目的を達成できることを見出し、本発明を完成させるに至った。具体的に、本発明は以下のものを提供する。
【００１２】
第１の特徴に係る発明は、樹脂組成物の硬化物が非塗工紙の少なくとも一方の面に被覆された（半）透明被覆紙によって構成され、前記樹脂組成物は、２５℃における粘度が１００ｍＰａ・ｓ以下であり、硬化物のガラス転移温度Ｔｇが５０℃以上であるエネルギー線重合性（メタ）アクリル系モノマー及び／又はオリゴマーを含有し、前記非塗工紙の坪量は、６５ｇ／ｍ２以上１００ｇ／ｃｍ２以下であり、前記非塗工紙の厚さは、８０μｍ以上１００μｍ以下であり、前記被覆紙１００質量部に対する前記紙の割合は、５０質量部以上であり、前記硬化物の割合は、５０質量部未満である、（半）透明クリアファイルを提供する。
【００１３】
第１の特徴に係る発明によれば、クリアペーパーファイルは、樹脂組成物の硬化物が非塗工紙の少なくとも一方の面に被覆された（半）透明被覆紙によって構成される。紙の中でも、コート紙に代表される塗工紙は、表面の艶とか、さらに透けない機能を強化するために塗工剤が表面に塗布されているため、樹脂組成物の硬化物が非塗工紙に被覆されている場合に比べて透明性が劣る。第１の特徴に係る発明では、当該硬化物が非塗工紙に被覆されているため、ＪＩＳ  Ｌ  ０８０１に規定される汚染用グレースケールを用いた染色堅ろう度が４級や５級といった比較的薄い色で印字された被収納物がクリアペーパーファイルに収納されている場合であっても、使用者は、被収納物に印字されている内容を判別できる。
【００１４】
ここで、紙を液体に含浸させれば紙を透明化することができる。液体は、水であっても油であってもよいが、油の屈折率（例えば、パラフィン油の屈折率は１．４８）は、水の屈折率（１．３３）に比べて紙の主成分であるセルロースの屈折率（１．４７）に近いことから、液体は、油であることが好ましい。しかしながら、液体が水、油のいずれであっても、時間の経過とともに液体が蒸発することで、含浸させた紙の透明性が損なわれ得る。また、蒸発した液体によって周辺を汚染し得る。加えて、紙の表面が濡れた状態にあることで、紙の接着性、筆記適性が失われ得る。
【００１５】
第１の特徴に係る発明によれば、未硬化状態（２５℃）での樹脂組成物の粘度が１００ｍＰａ・ｓ以下であるため、紙に対して樹脂組成物を容易に含浸可能である。また、樹脂組成物の屈折率は、油の屈折率に近いため、水の屈折率に比べてセルロースの屈折率に近い。これにより、紙の透明性向上に資する。また、余った樹脂組成物を容易に取り除き、樹脂組成物の再利用が可能であるため、ＳＤＧｓの達成によりいっそう貢献し得るという副次的効果も見込まれる。
【００１６】
第１の特徴に係る発明によれば、樹脂組成物が含有するエネルギー線重合性（メタ）アクリル系モノマー及び／又はオリゴマーの硬化物のガラス転移温度Ｔｇが５０℃以上であるため、クリアファイルが通常使用される常温環境において、硬化物がガラス転移して柔らかくなることを防ぎ得る。したがって、耐久性を有する（半）透明クリアファイルを提供し得る。
【００１７】
また、（メタ）アクリル系モノマー及び／又はオリゴマーを含有するエネルギー線重合性の樹脂組成物が硬化物として非塗工紙の少なくとも一方の面に被覆されているため、液体の蒸発に起因する透明性の減少、及び紙表面の濡れに起因する接着性、筆記適性の低下のいずれも防ぐことができる。
【００１８】
例えば、購買時点広告（Ｐｏｉｎｔ  ｏｆ  ｐｕｒｃｈａｓｅ  ａｄｖｅｒｔｉｓｉｎｇ，ＰＯＰ）用のシールをクリアペーパーファイルの内面から貼り付けることで、クリアペーパーファイル表面の平滑性を維持しつつ、クリアペーパーファイルの使用者がシールに印字されたＰＯＰ広告の内容を把握できる。これにより、病院や生命保険会社等に例示されるＳＤＧｓへの取り組みが企業アピールに繋がる業態にて、クリアペーパーファイルをノベルティグッズとして利用することが容易となり、販促品用途という、透明度が低い従来のクリアペーパーファイルではなし得なかった新たな用途を提供でき得る。加えて、被収納物を説明する粘着剤付付箋等をクリアファイル表面に粘着させることが容易であれば、被収納物を把握可能とするクリアファイルの機能をよりいっそう高め得る。
【００１９】
また、被収納物を説明する文字等を鉛筆でクリアファイル表面に筆記できれば、被収納物を把握可能とするクリアファイルの機能をよりいっそう高められるとともに、筆記した内容を消しゴムで消せるため、クリアファイルに再利用性にも優れ、ＳＤＧｓに資する。
【００２０】
ところで、クリアファイルは、クリアファイルより高さが低いブックエンドの端、かばんの中等によって例示されるクリアファイルを折り曲げる力が加えられる環境に置かれ得る。また、クリアファイルは、被収納物を繰り返し出し入れする環境で利用され得る。したがって、得られるクリアペーパーファイルは、折り曲げ及び被収納物の出し入れに耐えられるだけの耐久性を有することが好ましい。
【００２１】
第１の特徴に係る発明によれば、樹脂組成物が硬化したときのガラス転移温度Ｔｇが５０℃以上であるため、クリアペーパーファイルは、折り曲げ及び被収納物の出し入れに耐えられるだけの十分な耐久性を有する。
【００２２】
また、第１の特徴に係る発明によれば、被覆紙１００質量部に対する前記紙の割合が５０質量部以上であり、硬化物の割合が５０質量部未満であることにより、バイオマス材料である紙の使用量を増やし、また、使用される樹脂組成物の量をよりいっそう削減し得る。これにより、ＳＤＧｓによりいっそう貢献できる。
【００２３】
したがって、第１の特徴に係る発明によれば、プラスチック製のクリアファイルと比べても遜色のない透明性、クリアファイル表面への鉛筆での筆記特性、及び十分な耐久性を有する（半）透明クリアファイルを提供可能にすることで、ＳＤＧｓに貢献できる。
【００２４】
第２の特徴に係る発明は、第１の特徴に係る発明であって、前記モノマー及び／又は前記オリゴマーがアルカリ可溶性である、（半）透明クリアファイルを提供する。
【００２５】
第２の特徴に係る発明によれば、モノマー及び／又はオリゴマーがアルカリ可溶性であることにより、アルカリ溶液を用いてモノマー及び／又はオリゴマーを取り除き得る。これにより、（半）透明クリアファイル、紙、及び／又は樹脂組成物の再利用を容易とすることをさらにいっそう見込み得る。したがって、ＳＤＧｓによりいっそう貢献し得る。
【００２６】
第３の特徴に係る発明は、第１又は第２の特徴に係る発明であって、前記樹脂組成物が、前記樹脂組成物１００質量部に対して７０質量部以上９０質量部以下の（メタ）アクリル酸エステルモノマーと、前記樹脂組成物１００質量部に対して２０質量部以下の（メタ）アクリル酸エステルオリゴマー及び／又はイナート樹脂と、を含む、（半）透明クリアファイルを提供する。
【００２７】
第３の特徴に係る発明によれば、樹脂組成物が（メタ）アクリル酸エステルモノマーを含むため、未硬化状態から硬化状態に移行する際の体積収縮を抑えられる。これにより、クリアペーパーファイルが曲面状にカールするのを防ぐことができる。
【００２８】
また、樹脂組成物が（メタ）アクリル酸エステルオリゴマー及び／又はイナート樹脂を含むため、硬化物を十分な硬さにすることができる。これにより、クリアペーパーファイルは、折り曲げ及び被収納物の出し入れに耐えられるだけの十分な耐久性を有する。加えて、筆記に用いる鉛筆やインク等に関する感応性を高め、被収納物を説明する文字等をクリアファイル表面に筆記することを容易とし得る。したがって、被収納物を把握可能とするクリアファイルの機能をよりいっそう高め得る。
【００２９】
したがって、第３の特徴に係る発明によれば、プラスチック製のクリアファイルと比べても遜色のない透明性、クリアファイル表面への鉛筆での筆記特性、及び十分な耐久性を有する（半）透明クリアファイルを提供可能にすることで、ＳＤＧｓに貢献できる。
【００３０】
第４の特徴に係る発明は、第１の特徴から第３の特徴のいずれかに係る発明であって、前記樹脂組成物がアシルフォスフィン化合物と、アルキルベンゾフェノンと、ヒドロキシアルキルフェノン化合物とをさらに含有する、（半）透明クリアファイルを提供する。
【００３１】
（半）透明クリアファイル内部へ浸透させた樹脂組成物をエネルギー線重合によって硬化させることに関し、複数の波長成分を含むエネルギー線がある。エネルギー線は、波長成分によって、表面付近の樹脂組成物に吸収される度合いが異なり得る。
【００３２】
エネルギー線のうち表面付近の樹脂組成物に吸収される度合いが高い波長成分は、表面付近で吸収され内部に到達する度合いが低いため、表面付近の樹脂組成物を内部の樹脂組成物よりいっそう硬化させ得る。また、エネルギー線のうち表面付近の樹脂組成物に吸収される度合いが低い波長成分は、表面付近で吸収されず内部に到達する度合いが高いため、内部の樹脂組成物を表面付近の樹脂組成物よりいっそう硬化させ得る。
【００３３】
したがって、複数の波長成分を含むエネルギー線を用いたエネルギー線重合を行う場合、樹脂組成物がこれら波長成分それぞれに応じた光重合開始剤を含むことにより、表面付近における樹脂組成物の硬化速度と内部における樹脂組成物の硬化速度とのバランスを制御し、内部において硬化する速度と表面付近において硬化する速度とのバランスを取り得る。これにより、硬化速度の差によって（半）透明クリアファイルが変形することを防ぎ得る。
【００３４】
アシルフォスフィン化合物、アルキルベンゾフェノン、及びヒドロキシアルキルフェノン化合物は、光重合開始剤として作用し得る。アシルフォスフィン化合物は、例えば波長２３０−２７４ｎｍ周辺等と波長３０３−３３２ｎｍ周辺等とに吸収波長ピークを有する。また、アルキルベンゾフェノンは、例えば波長２５０ｎｍ周辺に吸収波長ピークを有する。また、ヒドロキシアルキルフェノン化合物は、例えば波長２３７−２７５ｎｍ周辺等と波長３８０ｎｍ周辺等とに吸収波長ピークを有する。したがって、これらの光重合開始剤は、互いに異なる波長の吸収波長ピークを少なくとも１つ有し得る。
【００３５】
したがって、第４の特徴に係る発明によれば、異なる波長成分に応じた光重合開始剤であるアシルフォスフィン化合物、アルキルベンゾフェノン、及びヒドロキシアルキルフェノン化合物をそれぞれ含むことにより、表面付近における樹脂組成物の硬化速度と内部における樹脂組成物の硬化速度とのバランスを制御し、硬化速度の差によって（半）透明クリアファイルが変形することを防ぎ得る。また、エネルギー線重合における紙への着色を防いでよりいっそう透明とし、被収納物を把握可能とするクリアファイルの機能をよりいっそう高め得る。
【００３６】
第４の特徴に係る発明によれば、表面付近における樹脂組成物の硬化速度と内部における樹脂組成物の硬化速度とのバランスを制御し得ることにより、エネルギー線重合した重合体の分子量を大きくし、触ったときのべたつき感を解消することも見込み得る。
【００３７】
したがって、第４の特徴に係る発明によれば、十分な耐久性を有する（半）透明クリアファイルを提供可能にすることで、ＳＤＧｓに貢献できる。
【発明の効果】
【００３８】
本発明によれば、プラスチック製のクリアファイルと比べても遜色のない透明性、クリアファイル表面への鉛筆での筆記特性、及び十分な耐久性を有する（半）透明クリアファイルを提供可能にすることで、ＳＤＧｓに貢献できる。
【図面の簡単な説明】
【００３９】
【図１】図１は、本実施形態の被覆工程を模式的に説明する概略図である。
【発明を実施するための形態】
【００４０】
以下、本発明を実施するための好適な形態の一例について図を参照しながら説明する。なお、これはあくまでも一例であって、本発明の技術的範囲はこれに限られるものではない。
【００４１】
＜クリアファイルの製造方法＞
本実施形態における（半）透明紙製クリアファイル（以下、単に「クリアファイル」とも称する。）の製造方法は、原料紙（以下、単に「紙」とも称する。）に樹脂組成物を含浸する含浸工程と、含浸工程で得られた樹脂組成物を含浸した紙にエネルギー線を照射して含浸した樹脂組成物を硬化させる照射工程と、照射工程で得られた（半）透明被覆紙（以下、単に「被覆紙」とも称する。）を用いてクリアファイルを組み立てる組立工程と、を含む。
【００４２】
〔含浸工程〕
含浸工程は、原料紙に樹脂組成物を含浸する工程である。
【００４３】
含浸工程を行う手段は、特に限定されず、例えば、紙表面に樹脂組成物等を塗布可能な従来技術のニスコーター等を用いる手段等でよい。
【００４４】
必須の態様ではないが、含浸工程を行う手段は、後述する被覆装置１を用いる手段であることが好ましい。被覆装置１については、後に図１を用いてより詳細に説明する。
【００４５】
［原料紙］
原料紙は、コート剤（例えば、白色顔料等。）が塗工されていない非塗工紙（例えば、包装用途に用いられる紙。）であれば、特に限定されない。紙が塗工紙であると、紙に塗工されたコート剤によって被覆紙が透明でなくなる可能性があるため、好ましくない。
【００４６】
非塗工紙の例として、片艶晒クラフト紙、純白ロール紙及び上質紙等が挙げられる。中でも、非塗工紙は、片艶晒クラフト紙、純白ロール紙等であることが好ましい。
【００４７】
片艶晒クラフト紙や純白ロール紙は、原料が漂白パルプを含み、片面だけを平滑に仕上げた紙であり、封筒、紙パック、包装用途に広く用いられる。原料が漂白パルプを含む紙であることにより、漂白されていないパルプによる被覆紙への着色を防ぎ、よりいっそう透明な（半）透明被覆紙を得ることを見込み得る。また、片面だけを平滑に仕上げた紙であることにより、平滑に仕上げた面において印刷及び筆記等を好適に行うことと、他方の面において樹脂組成物を好適に浸透させることとを両立し得る。
【００４８】
原料紙の厚さ（「紙厚」とも称する。）の下限は、６０μｍ以上であることが好ましく、７０μｍ以上であることがより好ましく、８０μｍ以上であることがさらに好ましい。これにより、よりいっそう高い耐久性を有する（半）透明被覆紙を得うる。
【００４９】
原料紙の厚さの上限は、１８０μｍ以下であることが好ましく、１３０μｍ以下であることがより好ましく、１００μｍ以下であることがさらに好ましい。これにより、樹脂組成物がよりいっそう内部まで浸透し、よりいっそう透明な（半）透明被覆紙を得ることを見込み得る。
【００５０】
原料紙について、１平方メートルあたりの重量（「坪量」とも称する。）の下限は、５５ｇ以上であることが好ましく、６０ｇ以上であることがより好ましく、６５ｇ以上であることがさらに好ましい。これにより、クリアファイルにしたときにクリアファイルが曲がってしまうのを防ぐことができる。また、製品としてのクリアファイルがいっそう高い耐久性を有する。
【００５１】
原料紙について、坪量の上限は、１２０ｇ以下であることが好ましく、１０５ｇ以下であることがより好ましく、１００ｇ以下であることがさらに好ましい。これにより、樹脂組成物がよりいっそう内部まで浸透し、よりいっそう透明な（半）透明被覆紙を得ることを見込み得る。
【００５２】
［樹脂組成物］
本実施形態において紙に含浸させる樹脂組成物は、粘度が低く、硬化物のガラス転移温度が高く、曲げ強さに優れたエネルギー線重合性（メタ）アクリル系モノマー及び／又はオリゴマー（以下、単に「エネルギー線重合性樹脂」とも称する。）を含有する樹脂組成物である。
【００５３】
未硬化状態（２５℃）での樹脂組成物の粘度は、１００ｍＰａ・ｓ以下であることが好ましく、４０ｍＰａ・ｓ以下であることがよりに好ましく、２０ｍＰａ・ｓ以下であることがさらに好ましい。これにより、紙に対して樹脂組成物を容易に含浸可能である。また、余った樹脂組成物を容易に取り除き、樹脂組成物の再利用が可能であるため、ＳＤＧｓの達成によりいっそう貢献し得るという副次的効果も見込まれる。
【００５４】
未硬化状態（２５℃）での樹脂組成物の粘度は、１ｍＰａ・ｓ以上であることが好ましく、５ｍＰａ・ｓ以上であることがよりに好ましく、１０ｍＰａ・ｓ以上であることがさらに好ましい。これにより、エネルギー線重合性樹脂が原料紙に浸透しすぎることを防ぎ得る。また、エネルギー線重合性樹脂が揮発して不均一になることを防ぎ得る。
【００５５】
樹脂組成物の屈折率は、水の屈折率（１．３３）に比べてセルロースの屈折率（１．４７）に近いことが好ましい。これにより、紙の透明性向上に資する。
【００５６】
樹脂組成物及び樹脂組成物に含まれる各種成分は、経口摂取及び経皮摂取における急性毒性について、半致死量ＬＤ５０が２０００ｍｇ／ｋｇを超えることが好ましい。これにより、製造工程における中毒事故等を防ぎ得る。
【００５７】
樹脂組成物及び樹脂組成物に含まれる各種成分は、皮膚刺激性について、皮膚一次刺激指数（Ｐｒｉｍａｒｙ  Ｉｒｒｉｔａｔｉｏｎ  Ｉｎｄｅｘ、ＰＩＩ）が２未満であることが好ましい。これにより、製造工程において樹脂組成物が皮膚に接触した場合に皮膚に与える影響を低く抑え得る。
【００５８】
樹脂組成物及び樹脂組成物に含まれる各種成分は、刺激臭を発しないことが好ましい。これにより、製造工程において樹脂組成物に由来する刺激臭によって健康が害されることを防ぎ得る。
【００５９】
（エネルギー線重合性樹脂）
エネルギー線重合性樹脂は、エネルギー線重合性（メタ）アクリル系モノマー及び／又はオリゴマーであれば、特に限定されない。
【００６０】
エネルギー線重合性樹脂の硬化物のガラス転移温度Ｔｇの下限は、５０℃以上であることが好ましく、８０℃以上であることがより好ましく、１００℃以上であることがさらに好ましい。
【００６１】
エネルギー線重合性樹脂の硬化物のガラス転移温度Ｔｇの下限を上述のように定めることにより、クリアファイルが通常使用される常温環境において、硬化物がガラス転移して柔らかくなることを防ぎ得る。したがって、耐久性を有する（半）透明クリアファイルを提供し得る。
【００６２】
エネルギー線重合性樹脂は、アルカリ可溶性であることが好ましい。これにより、アルカリ溶液を用いてモノマー及び／又はオリゴマーを取り除き得る。これにより、（半）透明クリアファイル、紙、及び／又は樹脂組成物の再利用を容易とすることをさらにいっそう見込み得る。したがって、ＳＤＧｓによりいっそう貢献し得る。
【００６３】
エネルギー線重合性樹脂は、未硬化状態から硬化状態に移行する際の体積収縮が未硬化状態のエネルギー線重合性樹脂の体積の１５％以下であることが好ましい。これにより、未硬化状態から硬化状態に移行する際の体積収縮によってクリアペーパーファイルが曲面状にカールするのを防ぐことができる。
【００６４】
エネルギー線重合性樹脂は、（メタ）アクリル系単官能モノマーを含むことが好ましい。（メタ）アクリル系単官能モノマーとして、例えば、（メタ）アクリロイルモルフォリン、ヒドロキシエチル（メタ）アクリルアミド、ジメチル（メタ）アクリルアミド、イソプロピル（メタ）アクリルアミド、ジエチル（メタ）アクリルアミド、ジメチルアミノプロピル（メタ）アクリルアミド、イソボルニル（メタ）アクリレート、３，３，５−トリメチルシクロヘキシル（メタ）アクリレート等が挙げられる。
【００６５】
また、一般に、照射されたエネルギー線に対する反応性がメタクリル系単官能モノマーより高いことから、エネルギー線重合性樹脂は、特に、アクリル系単官能モノマーを含むことが好ましい。
【００６６】
単官能モノマーは、一般に、硬化時における体積収縮が多官能モノマーより小さい。硬化時における体積収縮が大きい場合、含浸した樹脂組成物の量及び／又は硬化速度等により、紙の各部における体積収縮に差が生じ、紙が変形し得る。エネルギー線重合性樹脂が単官能モノマーを含むことにより、硬化時における紙の変形を防ぎ得る。
【００６７】
また、単官能モノマーは、一般に、硬化速度が多官能モノマーより大きい。エネルギー線重合性樹脂が単官能モノマーを含むことにより、より短い時間で樹脂組成物を硬化させ、被覆紙を得うる。
【００６８】
さらに、単官能モノマーは、一般に、粘度が多官能モノマーより低い。エネルギー線重合性樹脂が単官能モノマーを含むことにより、後述する含浸工程においてエネルギー線重合性樹脂がよりいっそう原料紙内部まで浸透し得る。
【００６９】
また、粘度が高いエネルギー線重合性樹脂を含む樹脂組成物を紙に浸透させた場合、樹脂組成物を紙から取り除くことが困難となり得る。エネルギー線重合性樹脂が単官能モノマーを含むことにより、（半）透明紙製クリアファイル用樹脂組成物を再利用する場合において、紙に浸透させた樹脂組成物を粘度が高いエネルギー線重合性樹脂より容易に取り除き得る。これにより、紙及び／又は樹脂組成物の再利用を容易とすることをこれにより見込み得る。したがって、ＳＤＧｓの達成によりいっそう貢献し得る。
【００７０】
単官能モノマーは、一般に、照射されたエネルギー線に対する反応性が多官能モノマーより高い。エネルギー線重合性樹脂が単官能モノマーを含むことにより、後述する照射工程におけるエネルギー線重合性樹脂の重合が好適に行われ、よりいっそう短時間で硬化し得る。これにより、より短い時間で（半）透明被覆紙を得うる。また、クリアファイルの生産性を高めることも期待し得る。
【００７１】
なかでも、エネルギー線重合性樹脂は、（メタ）アクリロイルモルフォリンを含むことが好ましい。エネルギー線重合性樹脂が（メタ）アクリロイルモルフォリンを含むことにより、２５℃における粘度が１２ｍＰａ・ｓ以下である低い粘度と、硬化物のガラス転移温度Ｔｇが１４５℃以上である高いガラス転移温度Ｔｇと、エネルギー線重合することにより得られる硬化物における高い曲げ強さと、硬化時の体積収縮が１５％未満であることと、を両立し得る。
【００７２】
エネルギー線重合性樹脂は、（メタ）アクリル酸エステルモノマーを含むことが好ましい。エネルギー線重合性樹脂が（メタ）アクリル酸エステルモノマーを含むことにより、未硬化状態から硬化状態に移行する際の体積収縮を抑えられる。これにより、クリアペーパーファイルが曲面状にカールするのを防ぐことができる。
【００７３】
エネルギー線重合性樹脂は、（メタ）アクリル系多官能モノマーを含んでもよい。（メタ）アクリル系多官能モノマーは、重合体が三次元架橋構造を形成するため、高い耐久性を提供し得る。エネルギー線重合性樹脂が（メタ）アクリル系多官能モノマーを含むことにより、よりいっそう高い耐久性を有する（半）透明被覆紙を得うる。
【００７４】
（メタ）アクリル系多官能モノマーとして、例えば、エトキシ化ビスフェノールＡジ（メタ）アクリレート及びトリメチロールプロパントリ（メタ）アクレート等が挙げられる。
【００７５】
エネルギー線重合性樹脂は、（メタ）アクリル酸エステルオリゴマー及び／又はイナート樹脂を含むことが好ましい。これにより、硬化物を十分な硬さにすることができる。これにより、クリアペーパーファイルは、折り曲げ及び被収納物の出し入れに耐えられるだけの十分な耐久性を有する。加えて、筆記に用いる鉛筆やインク等に関する感応性を高め、被収納物を説明する文字等をクリアファイル表面に筆記することを容易とし得る。したがって、被収納物を把握可能とするクリアファイルの機能をよりいっそう高め得る。
【００７６】
（メタ）アクリル酸エステルオリゴマーとして、例えば、ウレタン（メタ）アクリレートが挙げられる。
【００７７】
イナート樹脂として、例えば、ポリウレタン樹脂、アミノ樹脂、フェノール樹脂、ポリアミド、セルロース誘導体、フッ素樹脂、ジアリルフタレート樹脂、ビニル系樹脂、ポリオレフィン、天然ゴム誘導体、アクリル樹脂、エポキシ樹脂、ポリエステル、ポリスチレン、アルキド樹脂、ロジン変性アルキド樹脂、アマニ油変性アルキド樹脂等が挙げられる。
【００７８】
エネルギー線重合性樹脂は、樹脂組成物１００質量部に対して７０質量部以上９０質量部以下の（メタ）アクリル酸エステルモノマーと、樹脂組成物１００質量部に対して２０質量部以下の（メタ）アクリル酸エステルオリゴマー及び／又はイナート樹脂と、を含むことが好ましい。これにより、樹脂組成物は、未硬化状態から硬化状態に移行する際の体積収縮を抑えることと、硬化物を十分な硬さにすることと、筆記に用いる鉛筆やインク等に関する感応性を高めることと、をよりいっそう両立し得る。
【００７９】
エネルギー線重合性樹脂がアルカリ可溶性であることに関し、エネルギー線重合性樹脂は、酸価を有する樹脂を含み、エネルギー線重合性樹脂全体としてアルカリ可溶性を呈する程度の酸価を有することが好ましい。酸価を有する樹脂は、酸価を有するモノマーあるいは当該モノマーとアクリル酸又はマレイン酸とのスチレン共重合体等によって例示される。これにより、エネルギー線重合性樹脂がアルカリに溶ける度合いを高め得る。
【００８０】
十分なアルカリ可溶性を得る観点から、エネルギー線重合性樹脂の酸価は、４０ｍｇＫＯＨ／ｇ以上であることが好ましく、１００ｍｇＫＯＨ／ｇ以上であることがより好ましく、１５０ｍｇＫＯＨ／ｇ以上であることがさらに好ましい。
【００８１】
本実施形態において、エネルギー線重合性樹脂の酸価（単位：ｍｇＫＯＨ／ｇ）は、中和滴定によって求める値とする。具体的には、エネルギー線重合性樹脂１ｇを、キシレンおよびエタノールの混合溶媒（キシレン：エタノール＝２：１（質量比））２０ｍＬに溶解させ、その後、指示薬として３質量％のフェノールフタレイン溶液３ｍＬを加え、０．１ｍｏｌ／Ｌのエタノール性水酸化カリウム溶液で中和滴定することによって求めるものとする。なお、本発明の技術的範囲の属否を確認するにあたり、対象製品からエネルギー線重合性樹脂を成分単体で取り出すことが難しい場合には、原料紙に被覆されている樹脂組成物を中和滴定して得られる酸価をエネルギー線重合性樹脂の酸価とし属否を確認してもよいものとする。
【００８２】
樹脂組成物１００質量部に対するエネルギー線重合性樹脂の下限は、７０質量部以上であることが好ましく、７３質量部以上であることがより好ましく、７５質量部以上であることがさらに好ましい。これにより、被覆紙は、エネルギー線重合性樹脂に由来する耐久性及び／又は透明性をよりいっそう得うる。
【００８３】
樹脂組成物１００質量部に対するエネルギー線重合性樹脂の上限は、９０質量部以下であることが好ましく、８８質量部以下であることがより好ましく、８５質量部以下であることがさらに好ましい。これにより、被覆紙に光重合開始剤等の各種の成分を加え、エネルギー線に対する反応性等によって例示される各種の好ましい特性を付与し得る。
【００８４】
（光重合開始剤）
樹脂組成物は、エネルギー線に反応してエネルギー線重合性樹脂の重合を開始可能な光重合開始剤を含む。樹脂組成物が光重合開始剤を含むことにより、樹脂組成物中の光重合開始剤がエネルギー線に反応してエネルギー線重合性樹脂の重合を開始できる。
【００８５】
樹脂組成物１００質量部に対する光重合開始剤の下限は、５質量部以上であることが好ましく、７質量部以上であることがより好ましく、８質量部以上であることがさらに好ましい。これにより、エネルギー線重合をより確実に行い得る。エネルギー線重合をより確実に行い得ることにより、（半）透明被覆紙を加工する工程（例えば、後述する、加工工程、折りたたみ工程、及び接着工程等。）において、エネルギー線重合されなかった樹脂組成物がこれらの工程に用いる装置等に付着することを低減できる。
【００８６】
樹脂組成物１００質量部に対する光重合開始剤の上限は、１５質量部以下であることが好ましく、１２質量部以下であることがより好ましく、１０質量部以下であることがさらに好ましい。これにより、過剰な光重合開始剤によって反応速度の制御が困難となることを防ぎ得る。
【００８７】
光重合開始剤は、後述する照射工程において照射されるエネルギー線に反応してエネルギー線重合性樹脂の重合を開始可能であれば、特に限定されず、例えば、２，４，６−トリメチルベンゾイル−ジフェニルフォスフィンオキサイド等のアシルフォスフィン化合物、１−ヒドロキシシクロヘキシル−フェニルケトン等のヒドロキシアルキルフェノン化合物、及び／又は４−メチルベンゾフェノン等のベンゾフェノン化合物等が挙げられる。
【００８８】
なかでも、光重合開始剤は、アシルフォスフィン化合物と、アルキルベンゾフェノンと、ヒドロキシアルキルフェノン化合物とを含有する光重合開始剤であることが好ましい。
【００８９】
（半）透明クリアファイル内部へ浸透させた樹脂組成物をエネルギー線重合によって硬化させることに関し、複数の波長成分を含むエネルギー線がある。エネルギー線は、波長成分によって、表面付近の樹脂組成物に吸収される度合いが異なり得る。
【００９０】
エネルギー線のうち表面付近の樹脂組成物に吸収される度合いが高い波長成分は、表面付近で吸収され内部に到達する度合いが低いため、表面付近の樹脂組成物を内部の樹脂組成物よりいっそう硬化させ得る。また、エネルギー線のうち表面付近の樹脂組成物に吸収される度合いが低い波長成分は、表面付近で吸収されず内部に到達する度合いが高いため、内部の樹脂組成物を表面付近の樹脂組成物よりいっそう硬化させ得る。
【００９１】
したがって、複数の波長成分を含むエネルギー線を用いたエネルギー線重合を行う場合、樹脂組成物がこれら波長成分それぞれに応じた光重合開始剤を含むことにより、表面付近における樹脂組成物の硬化速度と内部における樹脂組成物の硬化速度とのバランスを制御し、内部において硬化する速度と表面付近において硬化する速度とのバランスを取り得る。これにより、硬化速度の差によって（半）透明クリアファイルが変形することを防ぎ得る。
【００９２】
アシルフォスフィン化合物、アルキルベンゾフェノン、及びヒドロキシアルキルフェノン化合物は、光重合開始剤として作用し得る。アシルフォスフィン化合物は、例えば波長２３０−２７４ｎｍ周辺等と波長３０３−３３２ｎｍ周辺等とに吸収波長ピークを有する。また、アルキルベンゾフェノンは、例えば波長２５０ｎｍ周辺に吸収波長ピークを有する。また、ヒドロキシアルキルフェノン化合物は、例えば波長２３７−２７５ｎｍ周辺等と波長３８０ｎｍ周辺等とに吸収波長ピークを有する。したがって、これらの光重合開始剤は、互いに異なる波長の吸収波長ピークを少なくとも１つ有し得る。
【００９３】
したがって、光重合開始剤が、異なる波長成分に応じた光重合開始剤であるアシルフォスフィン化合物、アルキルベンゾフェノン、及びヒドロキシアルキルフェノン化合物をそれぞれ含むことにより、表面付近における樹脂組成物の硬化速度と内部における樹脂組成物の硬化速度とのバランスを制御し、硬化速度の差によって（半）透明クリアファイルが変形することを防ぎ得る。また、エネルギー線重合における紙への着色を防いでよりいっそう透明とし、被収納物を把握可能とするクリアファイルの機能をよりいっそう高め得る。
【００９４】
光重合開始剤がアシルフォスフィン化合物と、アルキルベンゾフェノンと、ヒドロキシアルキルフェノン化合物とを含有する場合におけるこれらの配合比は、特に限定されない。
【００９５】
樹脂組成物が含む光重合開始剤１００質量部に対するアシルフォスフィン化合物の下限は、１０質量部以上であることが好ましく、２０質量部以上であることがより好ましく、３０質量部以上であることがさらに好ましい。これにより、上述のアシルフォスフィン化合物の吸収波長ピークに相当する波長成分が到達する箇所において、エネルギー線重合をよりいっそう行い得る。
【００９６】
樹脂組成物が含む光重合開始剤１００質量部に対するアシルフォスフィン化合物の上限は、８０質量部以下であることが好ましく、６０質量部以下であることがより好ましく、５０質量部以下であることがさらに好ましい。これにより、上述のアシルフォスフィン化合物の吸収波長ピークに相当する波長成分が到達する箇所において、エネルギー線重合が過剰に行われることを防ぎ得る。
【００９７】
樹脂組成物が含む光重合開始剤１００質量部に対するアルキルベンゾフェノンの下限は、１０質量部以上であることが好ましく、２０質量部以上であることがより好ましく、２５質量部以上であることがさらに好ましい。これにより、上述のアルキルベンゾフェノンの吸収波長ピークに相当する波長成分が到達する箇所において、エネルギー線重合をよりいっそう行い得る。
【００９８】
樹脂組成物が含む光重合開始剤１００質量部に対するアルキルベンゾフェノンの上限は、５０質量部以下であることが好ましく、４０質量部以下であることがより好ましく、３５質量部以下であることがさらに好ましい。これにより、上述のアルキルベンゾフェノンの吸収波長ピークに相当する波長成分が到達する箇所において、エネルギー線重合が過剰に行われることを防ぎ得る。
【００９９】
樹脂組成物が含む光重合開始剤１００質量部に対するヒドロキシアルキルフェノン化合物の下限は、１０質量部以上であることが好ましく、２０質量部以上であることがより好ましく、２５質量部以上であることがさらに好ましい。これにより、上述のヒドロキシアルキルフェノン化合物の吸収波長ピークに相当する波長成分が到達する箇所において、エネルギー線重合をよりいっそう行い得る。
【０１００】
樹脂組成物が含む光重合開始剤１００質量部に対するヒドロキシアルキルフェノン化合物の上限は、５０質量部以下であることが好ましく、４０質量部以下であることがより好ましく、３５質量部以下であることがさらに好ましい。これにより、上述のヒドロキシアルキルフェノン化合物の吸収波長ピークに相当する波長成分が到達する箇所において、エネルギー線重合が過剰に行われることを防ぎ得る。
【０１０１】
光重合開始剤は、なかでも、２，４，６−トリメチルベンゾイル−ジフェニルフォスフィンオキサイドと４−メチルベンゾフェノンと１−ヒドロキシシクロヘキシル−フェニルケトンとを含む光重合開始剤であることが好ましい。
【０１０２】
２，４，６−トリメチルベンゾイル−ジフェニルフォスフィンオキサイドは、波長２７５ｎｍ周辺及び３７９ｎｍ周辺に吸収波長ピークを有する。４−メチルベンゾフェノンは、波長２４５ｎｍ周辺に吸収波長ピークを有する。１−ヒドロキシシクロヘキシル−フェニルケトンは、波長２４３ｎｍ周辺及び３３１ｎｍ周辺に吸収波長ピークを有する。
【０１０３】
光重合開始剤が上述の３種の化合物を含むことにより、例えば、波長２４０−４００ｎｍの波長成分を含むエネルギー線を照射し、内部において硬化する速度と表面付近において硬化する速度とのバランスを取り得る。
【０１０４】
（添加剤）
樹脂組成物は、添加剤として、エネルギー線吸収剤、重合禁止剤、表面調整剤、浸透促進剤、消泡剤、抗菌剤、防カビ剤、抗ウイルス剤、及び／又は着色剤（色材）を含んでもよい。
【０１０５】
樹脂組成物１００質量部に対する添加剤の上限は、５質量部以下であることが好ましく、４質量部以下であることがより好ましく、３質量部以下であることがさらに好ましい。これにより、過剰な添加剤によって硬化速度及び／又は透明性が低下することを防ぎ得る。
【０１０６】
樹脂組成物が紫外線吸収剤（例えば、シアノアクリレート系化合物、ジヒドロキシベンゾフェノン系化合物等）等によって例示されるエネルギー線吸収剤を含むことにより、エネルギー線重合をよりいっそう行い得る。また、エネルギー線の影響による樹脂組成物の劣化を防ぎ得る。
【０１０７】
樹脂組成物がメチルハイドロキノンによって例示される重合禁止剤を含むことにより、後述する照射工程を行う前に重合反応が開始されることを防ぎ得る。
【０１０８】
樹脂組成物が各種の界面活性剤等によって例示される表面調整剤及び／又は浸透促進剤を含むことにより、樹脂組成物が原料紙によりいっそう浸透し得る。
【０１０９】
樹脂組成物が消泡剤を含むことにより、樹脂組成物に発生した泡によって樹脂組成物の浸透が妨げられることを防ぎ得る。これにより、樹脂組成物が原料紙によりいっそう浸透し得る。また、樹脂組成物に泡が発生していると、硬化した泡によって被覆紙の表面が平らでなくなり得る。樹脂組成物が消泡剤を含むことにより、泡の発生を防ぎ、鉛筆での筆記特性が損なわれることを防ぎ得る。
【０１１０】
樹脂組成物が抗菌剤を含むことにより、被覆紙及び／又はクリアファイルに抗菌機能を付加できる。これにより、被覆紙及び／又はクリアファイルに抗菌機能を持たせ、利用者に安全と安心を与え得るクリアファイルを提供できる。
【０１１１】
樹脂組成物が防カビ剤を含むことにより、被覆紙及び／又はクリアファイルに防カビ機能を付加できる。これにより、被覆紙及び／又はクリアファイルに防カビ機能を持たせ、耐久性を増し得る。
【０１１２】
樹脂組成物が抗ウイルス剤を含むことにより、被覆紙及び／又はクリアファイルに抗ウイルス機能を付加できる。これにより、被覆紙及び／又はクリアファイルに抗ウイルス機能を持たせ、利用者に安全と安心を与え得るクリアファイルを提供できる。
【０１１３】
樹脂組成物が各種の顔料及び染料によって例示される着色剤を含むことにより、被覆紙及び／又はクリアファイルに各種の意匠を付することができる。これにより、被覆紙及び／又はクリアファイルに意匠性を持たせ得る。着色剤は、染料、顔料のいずれでもよく、従来公知のポリプロピレン製クリアファイルと同様に本実施形態に記載の紙製クリアファイルを任意の色に着色することができる。
【０１１４】
（インクジェットインキとして利用可能であること）
樹脂組成物は、インクジェット印刷機のインキとして利用可能であることが好ましい。これにより、インクジェット印刷機を用いて樹脂組成物を原料紙に含浸させ得る。樹脂組成物がインクジェット印刷機のインキとして利用可能である場合、樹脂組成物は、黒色顔料等によって例示される顔料を含むことが好ましい。これにより、顔料を含む樹脂組成物を、インクジェット印刷機を用いて任意の形状にて原料紙に含浸させ得る。これにより、被覆紙及び／又はクリアファイルの特性を保ちつつ、被覆紙及び／又はクリアファイルに任意の形状にて顔料を配することができる。これにより、被覆紙及び／又はクリアファイルに意匠性を持たせ得る。
【０１１５】
樹脂組成物がインクジェット印刷機のインキとして利用可能である場合に含まれる顔料は、吸油力に優れ、好適な一次粒子径を有するカーボンブラックを含むことが好ましい。これにより、樹脂組成物は、好適な着色力を発揮し得る。
【０１１６】
樹脂組成物がインクジェット印刷機のインキとして利用可能である場合、樹脂組成物は、インクジェット印刷機のノズルに目詰まりしづらいことが好ましい。これにより、樹脂組成物をインクジェット印刷機のインキとして好適に利用し得る。
【０１１７】
樹脂組成物がインクジェット印刷機のインキとして利用可能である場合、樹脂組成物は、原料紙及び被覆紙への密着性に優れることが好ましい。これにより、樹脂組成物をインクジェット印刷機のインキとして好適に利用し得る。
【０１１８】
［配合工程］
含浸工程は、上述した樹脂組成物の各種原料を配合し、樹脂組成物を得る配合工程を含むことが好ましい。これにより、必要に応じて樹脂組成物の各種原料から樹脂組成物を得られる。配合工程は、樹脂組成物の各種原料を配合する工程であれば、特に限定されない。
【０１１９】
樹脂組成物が顔料を含む場合、配合工程は、エネルギー線重合性樹脂（例えば、アクリル系モノマー及びアクリル系オリゴマー等。）と顔料（例えば、カーボンブラック。）とをディゾルバー等で混合し、ビーズミル等でこの混合物に含まれる顔料を破砕する工程を含むことが好ましい。これにより、顔料が破砕されて樹脂組成物中に好適に分散し得る。当該工程は、顔料が破砕されて樹脂組成物中に好適に分散したこと等を検査する工程を含むことが好ましい。これにより、顔料が好適に分散した樹脂組成物をより確実に得うる。
【０１２０】
配合工程は、樹脂組成物の各種原料（アクリル系モノマー等のエネルギー線重合性樹脂、光重合開始剤、及びその他の材料等）をミキサー等によって混合し、溶解する工程を含むことが好ましい。これにより、樹脂組成物の各種原料がむらなく混合された樹脂組成物を得うる。
【０１２１】
樹脂組成物が顔料を含む場合、各種原料を混合する工程は、顔料を破砕する工程によって得られたエネルギー線重合性樹脂顔料混合物と光重合開始剤とその他の材料とを混合する工程を含むことが好ましい。これにより、破砕され混合されやすい状態となった顔料を含めて樹脂組成物の各種原料を混合し得る。したがって、樹脂組成物の各種原料がむらなく混合された樹脂組成物を得うる。
【０１２２】
［充填工程］
含浸工程は、配合工程において配合された樹脂組成物を容器に充填する充填工程を含むことが好ましい。これにより、樹脂組成物の輸送及び保管を容易に行い得る。充填工程は、樹脂組成物の特性を検査してから容器に充填するであることが好ましい。これにより、所望の特性を有する樹脂組成物をより確実に得て充填し、輸送及び保管し得る。
【０１２３】
〔照射工程〕
照射工程は、含浸した樹脂組成物にエネルギー線を照射して当該樹脂組成物を硬化させる工程である。これにより、十分な耐久性を有する（半）透明被覆紙を得られる。
【０１２４】
含浸した樹脂組成物にエネルギー線を照射する手段は、特に限定されない。含浸した樹脂組成物にエネルギー線を照射する手段として、例えば、紫外線ランプ、紫外線蛍光灯、紫外線ＬＥＤ、及び紫外線レーザ照射装置等によって例示される紫外線を照射可能な従来技術の手段が挙げられる。また、含浸した樹脂組成物にエネルギー線を照射する手段として、例えば、白熱電球、蛍光灯、ＬＥＤ、及び可視光レーザ照射装置等によって例示される可視光線を照射可能な従来技術の手段が挙げられる。
【０１２５】
必須の態様ではないが、照射工程を行う手段は、後述する被覆装置１を用いる手段であることが好ましい。被覆装置１については、後に図１を用いてより詳細に説明する。
【０１２６】
（エネルギー線）
エネルギー線は、特に限定されず、例えば、電磁波及び／又は電子線等でよい。エネルギー線が電磁波を含む場合、電磁波は、特に限定されず、例えば、紫外線、可視光線、赤外線、高エネルギー線（例えば、Ｘ線）の１以上を含む電磁波でよい。エネルギー線が電磁波を含む場合、エネルギー線は、紫外線を含むことが好ましい。エネルギー線が紫外線を含むことにより、従来技術の各種の紫外線照射手段を用いる比較的容易な手段によって照射工程を行い得る。
【０１２７】
エネルギー線が電磁波を含む場合、エネルギー線が含む電磁波は、複数の波長成分を含むことが好ましい。これにより、樹脂組成物が２以上の光重合開始剤を含み、２以上の光重合開始剤のそれぞれが互いに異なる波長の吸収波長ピークを少なくとも１つ有する場合において、表面付近における樹脂組成物の硬化速度と内部における樹脂組成物の硬化速度とのバランスを制御し、内部において硬化する速度と表面付近において硬化する速度とのバランスを取り得る。
【０１２８】
これにより、硬化速度の差によって被覆紙及び／又は紙製クリアファイルが変形することを防ぎ得る。また、エネルギー線重合における紙への着色を防いでよりいっそう透明とし、被収納物を把握可能とするクリアファイルの機能をよりいっそう高め得る。
【０１２９】
また、表面付近における樹脂組成物の硬化速度と内部における樹脂組成物の硬化速度とのバランスを制御し得ることにより、エネルギー線重合した重合体の分子量を大きくし、触ったときのべたつき感を解消することも見込み得る。
【０１３０】
エネルギー線が電磁波を含む場合、エネルギー線が含む電磁波の波長成分は、光重合開始剤が含む成分の吸収波長ピークそれぞれを含むことが好ましい。これにより、エネルギー線重合がよりいっそう好適に行われる。
【０１３１】
［被覆装置１］
図１は、本実施形態の含浸工程及び照射工程を模式的に説明する概略図である。必須の態様ではないが、本実施形態の含浸工程及び照射工程は、紙送出部２と、含浸槽４と、エネルギー線照射部６と、を含んで構成される被覆装置１を用いて行われることが好ましい。
【０１３２】
（紙送出部２）
紙送出部２は、原料紙を送出する部材である。紙送出部２は、特に限定されず、例えば、従来技術のロール紙を送出可能な給紙部材等でよい。
【０１３３】
（ガイド部３）
必須の態様ではないが、被覆装置１は、原料紙Ｒを含浸槽４等に誘導するガイド部３（図１の符号３ａ−３ｄ）を有することが好ましい。これにより、原料紙Ｒが含浸槽４の縁等に当たって折れ曲がることを防ぎ得る。ガイド部３は、特に限定されず、例えば、紙の向きを変更可能なローラー等でよい。
【０１３４】
（含浸槽４）
含浸槽４は、液体の態様の樹脂組成物を貯留する槽である。含浸槽４は、液体の態様の樹脂組成物Ｌを貯留可能であれば、特に限定されず、タンク、プール、容器等によって例示される従来技術の槽でよい。被覆装置１が含浸槽４を含むことにより、含浸槽４内部において紙送出部２から送出された原料紙Ｒに樹脂組成物Ｌを含浸させ得る。
【０１３５】
（挟込部５）
必須の態様ではないが、被覆装置１は、含浸槽４において樹脂組成物Ｌを含浸した原料紙Ｒを挟み込む挟込部５（図１の符号５ａ−５ｂ）を有することが好ましい。これにより、樹脂組成物Ｌが原料紙Ｒ内部までよりいっそう含浸し得る。また、原料紙Ｒ表面に付着した余分な樹脂組成物Ｌを取り除き得る。挟込部５は、特に限定されず、例えば、紙の厚みと略同じ間隔で配置された一対のローラー等でよい。
【０１３６】
（エネルギー線照射部６）
エネルギー線照射部６は、含浸槽４において樹脂組成物Ｌを含浸した原料紙Ｒにエネルギー線を照射する。これにより、含浸した樹脂組成物がエネルギー線重合によって重合体となり、硬化する。そして、十分な耐久性を有する（半）透明被覆紙Ｐを得ることができる。
【０１３７】
エネルギー線照射部６は、特に限定されず、例えば、紫外線ランプ、紫外線蛍光灯、紫外線ＬＥＤ、及び紫外線レーザ照射装置等によって例示される紫外線を照射可能な従来技術の手段を含む照射部でよい。
【０１３８】
また、エネルギー線照射部６は、例えば、白熱電球、蛍光灯、ＬＥＤ、及び可視光レーザ照射装置等によって例示される可視光線を照射可能な従来技術の手段を含む照射部でもよい。エネルギー線照射部６は、例えば、電子線銃等によって例示される電子線を照射可能な従来技術の手段を含む照射部でもよい。
【０１３９】
（紙巻取部７）
必須の態様ではないが、被覆装置１は、被覆紙Ｐを巻き取る紙巻取部７を有することが好ましい。これにより、十分な耐久性を有する被覆紙Ｐを巻き取り、輸送及び／又は保管等に適したロール紙の態様とし得る。
【０１４０】
以上、含浸工程及び照射工程を行う被覆装置１を説明したが、含浸工程及び／又は照射工程を他の装置を用いて行ってもよい。含浸工程を行う装置として、例えば、バーコーター及びインクジェット印刷機等によって例示される樹脂組成物を紙に塗布可能な従来技術の装置が挙げられる。照射工程を行う装置として、例えば、紫外線照射装置等によって例示される紙にエネルギー線を照射可能な従来技術の装置が挙げられる。
【０１４１】
［被覆紙Ｐ］
上述の含浸工程及び照射工程により、（半）透明被覆紙Ｐを得ることができる。
【０１４２】
被覆紙Ｐ１００質量部に対する原料紙Ｒの割合の下限は、５０質量部以上であることが好ましい。これにより、バイオマス材料である紙の使用量を増やし、ＳＤＧｓによりいっそう貢献できる。
【０１４３】
被覆紙１００質量部に対する樹脂組成物Ｌの硬化物の割合の上限は、５０質量部以下であることが好ましく、４０質量部以下であることがより好ましく、３５質量部以下であることがさらに好ましい。これにより、使用される樹脂組成物の量をよりいっそう削減し、ＳＤＧｓによりいっそう貢献できる。
【０１４４】
被覆紙１００質量部に対する樹脂組成物Ｌの硬化物の割合の下限は、２５質量部以上であることが好ましく、３０質量部以上であることがより好ましい。これにより、十分な量の樹脂組成物Ｌを浸透させ、クリアファイルをよりいっそう透明とし得る。
【０１４５】
硬化物が非塗工紙に被覆された被覆紙Ｐであるため、ＪＩＳ  Ｌ  ０８０１に規定される汚染用グレースケールを用いた染色堅ろう度が４級や５級といった比較的薄い色で印字された文字等が被覆紙Ｐを通して判別され得る。
【０１４６】
被覆紙Ｐを被覆する樹脂組成物の硬化物の屈折率は、水の屈折率に比べてセルロースの屈折率に近い。これにより、紙の透明性向上に資する。また、余った樹脂組成物を容易に取り除き、樹脂組成物の再利用が可能であるため、ＳＤＧｓの達成によりいっそう貢献し得るという副次的効果も見込まれる。
【０１４７】
被覆紙Ｐを被覆する樹脂組成物が含有するエネルギー線重合性（メタ）アクリル系モノマー及び／又はオリゴマーの硬化物のガラス転移温度Ｔｇが５０℃以上であるため、常温環境において、硬化物がガラス転移して柔らかくなることを防ぎ得る。したがって、被覆紙Ｐは、耐久性を有する。
【０１４８】
また、（メタ）アクリル系モノマー及び／又はオリゴマーを含有するエネルギー線重合性の樹脂組成物が硬化物として非塗工紙の少なくとも一方の面に被覆されているため、液体の蒸発に起因する透明性の減少、及び紙表面の濡れに起因する接着性、筆記適性の低下のいずれも防ぐことができる。
【０１４９】
（耐摩耗強さ）
被覆紙Ｐについて、ＪＩＳ  Ｐ  ８１３６の規定に従い測定される耐摩耗強さの平均値の下限は、１００回以上であることが好ましく、１２０回以上であることがさらに好ましく、１３０回以上であることがより好ましい。
【０１５０】
クリアファイルは、被収納物を繰り返し出し入れする環境で利用され得る。したがって、（半）透明紙製クリアファイルは、被収納物を繰り返し出し入れした場合に表面が傷みづらい耐摩耗強さを求められ得る。
【０１５１】
被覆紙Ｐは、硬化物のガラス転移温度Ｔｇが５０℃以上であり、曲げ強さが６０ＭＰａ以上である樹脂組成物が内部まで浸透して硬化すること等により、被収納物を繰り返し出し入れした場合に表面が傷みづらい、上述の耐摩耗強さを実現できる。したがって、折り曲げる力に耐え得る耐久性を実現し得る。
【０１５２】
（算術平均粗さＲａ）
被覆紙Ｐについて、ＪＩＳ  Ｂ  ０６３３の規定に従い測定される算術平均粗さの下限は、０．３μｍ以上であることが好ましく、０．４μｍ以上であることがさらに好ましく、０．５μｍ以上であることがより好ましい。
【０１５３】
また、被覆紙Ｐについて、ＪＩＳ  Ｂ  ０６３３の規定に従い測定される算術平均粗さの上限は、１．２μｍ以下であることが好ましく、０．９μｍ以下であることがさらに好ましく、０．７μｍ以下であることがより好ましい。
【０１５４】
クリアファイルは、被収納物の少なくとも一部を収納具外部から把握可能とする機能を提供する。被収納物を説明する文字等をクリアファイル表面に筆記することが容易であれば、被収納物を把握可能とするクリアファイルの機能をよりいっそう高め得る。また、被収納物を説明する粘着剤付付箋等をクリアファイル表面に粘着させることが容易であれば、被収納物を把握可能とするクリアファイルの機能をよりいっそう高め得る。
【０１５５】
被覆紙Ｐは、樹脂組成物Ｌの硬化物が少なくとも一方の面に被覆されているため、エネルギー線重合性（メタ）アクリル系モノマー及び／又はオリゴマーが内部まで浸透して硬化し、被覆紙Ｐの少なくとも１つの面について、算術平均粗さＲａの下限及び／又は上限を筆記及び／又は粘着剤付き付箋の粘着に適した上述の範囲にできる。これにより、鉛筆での筆記特性及び粘着特性をよりいっそう高め得る。
【０１５６】
〔組立工程〕
組立工程は、本実施形態に係る上述の方法で得られた被覆紙Ｐを用いて（半）透明紙製クリアファイル（以下、単に「クリアファイル」とも称する。）を組み立てる工程である。組立工程は、被覆紙Ｐを用いて（半）透明紙製クリアファイルを組み立てる工程であれば、特に限定されず、プラスチックを用いてクリアファイルを組み立てる従来技術のクリアファイルを組み立てる方法と同様でよい。
【０１５７】
組立工程は、例えば、折りたたむことでクリアファイルの形状となる所定の形状に被覆紙Ｐを加工する加工工程と、加工工程で得られた加工済被覆紙を折りたたむ折りたたみ工程と、折りたたみ工程で得られた折たたみ済被覆紙の一端部を接着する接着工程と、を含む工程でよい。
【０１５８】
加工工程は、特に限定されないが、断裁機等を用いて所定の形状に被覆紙Ｐを加工する工程を含むことが好ましい。これにより、加工工程の作業効率を高め、加工済被覆紙への加工精度を高め得る。
【０１５９】
折りたたみ工程は、特に限定されないが、折り機を用いて加工済被覆紙を折りたたむ工程を含むことが好ましい。これにより、折りたたみ工程の作業効率を高め得る。
【０１６０】
接着工程は、特に限定されないが、圧着機を用いて折たたみ済被覆紙の一端部を接着する工程を含むことが好ましい。これにより、接着工程の作業効率を高め得る。
【０１６１】
組立工程により、十分な耐久性を有する（半）透明紙製クリアファイルを提供できる。
【０１６２】
［クリアファイル］
本実施形態の方法によって得られる（半）透明紙製クリアファイルは、樹脂組成物Ｌが含有するエネルギー線重合性（メタ）アクリル系モノマー及び／又はオリゴマーの硬化物のガラス転移温度Ｔｇが５０℃以上であるため、クリアファイルが通常使用される常温環境において、硬化物がガラス転移して柔らかくなることを防ぎ得る。したがって、耐久性を有する（半）透明紙製クリアファイルを提供し得る。
【０１６３】
本実施形態の方法によって得られる（半）透明紙製クリアファイルは、組立てに用いられた被覆紙Ｐと同様の耐摩耗強さ及び算術平均粗さＲａを有する。したがって、耐久性、鉛筆での筆記特性、及び粘着特性を有する（半）透明紙製クリアファイルを提供し得る。
【０１６４】
（全光線透過率）
本実施形態の方法によって得られる（半）透明紙製クリアファイルについて、ＪＩＳ  Ｋ  ７３６１−１の規定に従い測定される厚さ方向の全光線透過率の下限が１０％以上であることが好ましく、２０％以上であることがさらに好ましく、３０％以上であることがより好ましい。
【０１６５】
本実施形態の方法によって得られる（半）透明紙製クリアファイルは、本実施形態の樹脂組成物Ｌの硬化物が少なくとも一方の面に被覆されているため、樹脂組成物が内部まで浸透して硬化し、厚さ方向の全光線透過率が上述の下限を満たすことを実現できる。これにより、クリアファイルがよりいっそう透明となり、被収納物を把握可能とするクリアファイルの機能をよりいっそう高め得る。
【０１６６】
（ヘーズ）
本実施形態の方法によって得られる（半）透明紙製クリアファイルについて、ＪＩＳ  Ｋ  ７１３６の規定に従い測定される厚さ方向のヘーズの上限が３０％以下であることが好ましく、２５％以下であることがさらに好ましく、２０％以下であることがより好ましい。
【０１６７】
本実施形態の方法によって得られる（半）透明紙製クリアファイルは、本実施形態の樹脂組成物Ｌの硬化物が少なくとも一方の面に被覆されているため、樹脂組成物Ｌが内部まで浸透して硬化し、厚さ方向のヘーズが低いことを実現できる。これにより、クリアファイルがよりいっそう曇りのない透明となり、被収納物を把握可能とするクリアファイルの機能をよりいっそう高め得る。
【０１６８】
（クラークこわさ）
本実施形態の方法によって得られる（半）透明紙製クリアファイルについて、ＪＩＳ  Ｐ  ８１４３の規定に従い測定されるクラークこわさが長手方向及び短手方向のいずれもで５０ｃｍ３／１００以上である、クリアファイルを提供する。
【０１６９】
クリアファイルは、クリアファイルより高さが低いブックエンドの端、かばんの中等によって例示されるクリアファイルを折り曲げる力が加えられる環境に置かれ得る。したがって、（半）透明紙製クリアファイルは、折り曲げる力に耐え得るこわさ（剛性）を求められ得る。
【０１７０】
本実施形態の方法によって得られる（半）透明紙製クリアファイルは、本実施形態の樹脂組成物Ｌの硬化物が少なくとも一方の面に被覆されているため、硬化物のガラス転移温度Ｔｇが５０℃以上であり、曲げ強さに優れる樹脂組成物Ｌが内部まで浸透して硬化すること等により、クラークこわさが長手方向及び短手方向のいずれもで、折り曲げる力に耐え得る５０ｃｍ３／１００以上であることを実現できる。したがって、折り曲げる力に関する耐久性を実現できる。
【０１７１】
本実施形態の方法によって得られる（半）透明紙製クリアファイルは、樹脂組成物の割合が低い。そして、本実施形態の方法によって得られる（半）透明紙製クリアファイルは、従来技術の原料紙に費用対効果に優れる樹脂組成物を含浸させ、硬化させて得られた被覆紙を組み立てたものであるため、比較的安価に製造し得る。したがって、樹脂組成物の割合が低い本実施形態の方法によって得られる（半）透明紙製クリアファイルは、市場でよりいっそう利用され、ＳＤＧｓによりいっそう貢献できる。
【実施例】
【０１７２】
以下、実施例により本発明を具体的に説明するが、本発明はこれらに限定されるもので
はない。
【０１７３】
＜サンプル準備＞
【表１】
0006989200.tif 000002
【０１７４】
〔実施例１〕  原料紙が片艶晒クラフト紙である紙製クリアファイル
エネルギー線重合性樹脂として、アクリロイルモルフォリン８９．９質量部、光重合開始剤として、２，４，６−トリメチルベンゾイル−ジフェニルフォスフィンオキサイド４．０質量部、４−メチルベンゾフェノン３．０質量部、１−ヒドロキシシクロヘキシル−フェニルケトン３．０質量部、重合禁止剤としてメチルハイドロキノン０．１質量部を含有する樹脂組成物を用意した。
【０１７５】
アクリロイルモルフォリンは、２５℃における粘度が１２ｍＰａ・ｓであり、硬化物のガラス転移温度Ｔｇが１４５℃のエネルギー線重合性（メタ）アクリル系モノマーである。
【０１７６】
その後、縦７８．８ｃｍ、横１０９．１ｃｍで坪量８０ｇ／ｍ２、厚み１００μｍの片艶晒クラフト紙に、バーコーターを用いて上記樹脂組成物を塗布し、樹脂組成物を含浸させた。そして、含浸後の紙に紫外線を照射する照射工程を行い、（半）透明の被覆片艶晒クラフト紙（被覆紙１）を得た。
【０１７７】
被覆紙１の重量は６８．８ｇであり、被覆紙１の重量は、１０３．２ｇであった。被覆紙１の厚みは、１００μｍであった。
【０１７８】
そして、上記被覆紙１を４分割し、市販のクリアファイルを展開した形状に加工した。加工した被覆紙１を折たたんでその一端を接着し、実施例１に係る（半）透明クリアファイルを得た。実施例１に係るクリアファイルは、縦３１ｃｍ、横２２ｃｍ、厚み２０μｍ、重量１７．４ｇであった。
【０１７９】
〔実施例２〕  原料紙が純白ロール紙である紙製クリアファイル
原料紙が純白ロール紙であること以外は、実施例１と同じ手法にて実施例２に係る（半）透明クリアファイルを得た。純白ロール紙は、縦７８．８ｃｍ、横１０９．１ｃｍで坪量６５ｇ／ｍ２、厚み８０μｍである。
【０１８０】
〔実施例３〕  原料紙が第１の上質紙である紙製クリアファイル
原料紙が第１の上質紙であること以外は、実施例１と同じ手法にて実施例３に係る（半）透明クリアファイルを得た。第１の上質紙の坪量は６４ｇ／ｍ２であり、厚みは８０μｍである。
【０１８１】
〔実施例４〕  原料紙が第２の上質紙である紙製クリアファイル
原料紙が第２の上質紙であること以外は、実施例１と同じ手法にて実施例４に係る（半）透明クリアファイルを得た。第２の上質紙の坪量は１０５ｇ／ｍ２であり、厚みは１３０μｍである。
【０１８２】
〔比較例１〕  原料紙が塗工紙である紙製ファイル
原料紙が塗工紙（製品名「パールコートＦＳＣ」、三菱製紙製）であること以外は、実施例１と同じ手法にて比較例１に係るファイルを得た。塗工紙の坪量は８４．６ｇ／ｍ２であり、厚みは６５μｍである。
【０１８３】
〔比較例２〕  市販の紙製クリアペーパーファイル
比較例として、片面が透明である市販の紙製クリアペーパーファイルを使用した。
【０１８４】
〔対照例〕  市販のポリプロピレン製クリアファイル
比較例として、市販のポリプロピレン製クリアファイルを使用した。
【０１８５】
＜評価＞
〔樹脂組成物及び紙の割合〕
原料紙と被覆紙１との重量の差から、被覆紙１は、樹脂組成物３４．４ｇを含んでいるものと考えられる。被覆紙１の重量が１０３．２ｇであることから、被覆紙１の１００質量部に対して、紙６７質量部と樹脂組成物３３質量部とを含んでいるものと考えられる。また、実施例２〜４におけるサンプル準備の段階で得られた被覆紙も同様に、非塗工紙と樹脂組成物との質量比は、非塗工紙：樹脂組成物＝６０〜７０：４０〜３０の範囲にあると考えられる。
【０１８６】
上述の被覆紙１が含む紙及び樹脂組成物の比と実施例１の重量とから、実施例１は、紙１１．６ｇと樹脂組成物５．８ｇとを含んでいるものと考えられる。実施例２〜４も同様に、上述の範囲にある質量比で紙と樹脂組成物とを含んでいると考えられる。
【０１８７】
〔官能評価〕
実施例、比較例及び対照例のそれぞれについて、透明性、強度、及び筆記・印刷適性を評価した。
【０１８８】
［透明性評価］
実施例、比較例及び対照例のそれぞれをＪＩＳ  Ｌ  ０８０１の規定に従う汚染用グレースケールの上に載置し、汚染用グレースケール色の違いを判別可能な度数が高い順（透明性が高い順）に並べた。結果は、高い順に、対照例（染色堅ろう度５級の比較的薄い色まで判別可能）、実施例１、実施例２、実施例３、実施例４、比較例１、比較例２（染色堅ろう度３級の比較的濃い色まで判別可能）であった。対照例では、染色堅ろう度５級の比較的薄い色まで判別可能であった。実施例１−４では、おおむね染色堅ろう度４級や５級の比較的薄い色まで判別可能であった。比較例１、比較例２では、染色堅ろう度３級の比較的濃い色まで判別可能であった。
【０１８９】
［強度評価］
また、実施例、比較例及び対照例のそれぞれを手で持って、曲がりやすさを評価した。結果を表２に示す。
【表２】
0006989200.tif 000003
【０１９０】
［筆記・印刷適性評価］
実施例、比較例及び対照例のそれぞれについて、鉛筆での筆記及び表面への印刷を行い、鉛筆での筆記適性の有無及び印刷適性の有無を評価した。結果を表３に示す。
【表３】
0006989200.tif 000004
【０１９１】
［糊付け適性評価］
実施例１−４のそれぞれについて、クリアファイルがテープ貼付及び糊付けに適しているかを評価した。実施例１−４のいずれも、テープ貼付及び糊付けに適していた。
【０１９２】
［接着評価］
実施例１−４のそれぞれについて、接着が適切に行われているか評価した。実施例１−４のいずれも、接着が適切に行われていた。
【０１９３】
［べたつき評価］
実施例１−４のそれぞれについて、クリアファイルがべたつくかを評価した。実施例１−４のいずれも、べたつかなかった。
【０１９４】
［反り変形評価］
実施例１−４のそれぞれについて、クリアファイルが硬化時に反る反り変形の有無を評価した。実施例１−４のいずれも、反り変形がなかった。
【０１９５】
［バリ評価］
実施例１−４のそれぞれについて、市販のクリアファイルを展開した形状に加工する際に裁断した箇所に不要な突起（バリ）ができていないか評価した。実施例１−４のいずれも、バリができていなかった。
【０１９６】
［背割れ評価］
実施例１−４のそれぞれについて、折りたたむ際に折りたたんだ箇所が割れる背割れが生じているか評価した。実施例１−４のいずれも、背割れが生じていなかった。
【０１９７】
〔考察〕
本実施形態の被覆紙１は、被覆紙１の１００質量部に対して、紙６７質量部と樹脂組成物３３質量部とを含むため、バイオマス材料である紙の使用量を増やし、また、使用される樹脂組成物の量をよりいっそう削減し得る。これにより、本実施形態の被覆紙１及びその製法は、ＳＤＧｓによりいっそう貢献できる。
【０１９８】
実施例１が含むプラスチック（樹脂組成物）が５．８ｇであるのに対し、対照例が含むプラスチックは、２４．７ｇである。したがって、生産される対照例のクリアファイル１枚を実施例１のクリアファイルで置き換えると、プラスチックの生産量を１８．９ｇ削減できる。
【０１９９】
仮に、生産される対照例のクリアファイルのうち１０００万枚を実施例１のクリアファイルで置き換えたとすると、プラスチックの生産量を１８９ｔ減少させることができる。１ｔのプラスチックが生産されるときに２．０７ｔのＣＯ２が排出されるとした場合、これは、排出されるＣＯ２が３９２ｔ削減されることに相当する。したがって、実施例１は、ＣＯ２排出量を削減し、ＳＤＧｓに貢献できる。
【０２００】
また、対照例（市販のポリプロピレン製クリアファイル）の重量が２４．７ｇであったのに対し、実施例１の重量は、１７．４ｇと、対照例より約３０％軽量であった。樹脂組成物の使用量を抑えることにより、従来技術のポリプロピレン製クリアファイルより軽量になったものと考えられる。
【０２０１】
透明性評価により、ＪＩＳ  Ｌ  ０８０１に規定される汚染用グレースケールを用いた染色堅ろう度が４級や５級といった比較的薄い色で印字された被収納物が実施例１−４に収納されている場合であっても、使用者は、被収納物に印字されている内容を判別できるものと考えられる。樹脂組成物におけるエネルギー線重合樹脂及び光重合開始剤の配合等によって、セルロースの屈折率に近い屈折率を有する樹脂組成物が内部まで浸透して硬化したため、十分な透明性が得られたものと考えられる。
【０２０２】
強度評価により、実施例１−４は、折り曲げ及び被収納物の出し入れに耐えられるだけの耐久性を有するものと考えられる。樹脂組成物におけるエネルギー線重合樹脂及び光重合開始剤の配合等によって、ガラス転移温度Ｔｇが高い樹脂組成物が内部まで浸透して硬化したため、十分な耐久性が得られたものと考えられる。
【０２０３】
筆記・印刷適性評価により、被収納物を説明する文字等を鉛筆で実施例１−４の表面に筆記可能であるものと考えられる。硬化した樹脂組成物によって被覆された紙であるため、対照例と異なり、鉛筆での筆記に適するものと考えられる。
【０２０４】
糊付け適性評価及び接着評価により、実施例１−４が糊付けに適しており、接着を好適に行うことが可能であることがわかった。樹脂組成物におけるエネルギー線重合樹脂及び光重合開始剤の配合等によって、樹脂組成物が十分に硬化しているため、糊付け及び接着に適した状態となったものと考えられる。
【０２０５】
べたつき評価、反り変形評価、バリ評価、及び背割れ評価により、内部と外部とにおける樹脂組成物の硬化速度に大きな差がなく、樹脂組成物が内部まで十分に硬化していることが確認された。樹脂組成物におけるエネルギー線重合樹脂及び光重合開始剤の配合等によって樹脂組成物が内部まで十分に硬化したものと考えられる。
【０２０６】
これにより、本実施形態の方法が、機能性に優れた（半）透明紙製クリアファイルを提供可能であることが確認された。
【０２０７】
実施例１は、樹脂組成物の割合が高く、透明性に優れ、強度も十分であるとの好ましい特性を有している。したがって、実施例１は、長期間の利用に耐え、非常に優れた透明性を有する、実施例２−４より優れた（半）透明紙製クリアファイルであるものと考えられる。
【０２０８】
実施例２は、実施例１に次ぐ透明性と、実施例１と同等の強度とを有するとの好ましい特性を有している。したがって、実施例２は、長期間の利用に耐え、優れた透明性を有する、実施例３−４より優れた（半）透明紙製クリアファイルであるものと考えられる。
【０２０９】
実施例４は、透明性が実施例１−４の中でもっとも低いものの、おおむね染色堅ろう度４級や５級の比較的薄い色まで判別可能な十分な透明性と、実施例１と同等の強度とを有している。したがって、実施例４は、長期間の利用に耐え、十分な透明性を有する、実施例３より優れた（半）透明紙製クリアファイルであるものと考えられる。
【０２１０】
したがって、本実施形態の（半）透明紙製クリアファイル及びその製法は、ＳＤＧｓに貢献できる。
【０２１１】
以上、本発明の実施形態について説明したが、本発明は上述の実施形態に限るものではない。また、上述の実施形態に記載された効果は、本発明から生じる最も好適な効果を列挙したものに過ぎず、本発明による効果は、上述の実施形態に記載されたものに限定されるものではない。また、上述の実施形態は、本発明を分かりやすく説明するために詳細に説明したものであり、必ずしも説明したすべての構成を備えるものに限定されるものではない。
【符号の説明】
【０２１２】
１      被覆装置
２      紙送出部
３      ガイド部
４      含浸槽
５      挟込部
６      エネルギー線照射部
７      紙巻取部
Ｌ      樹脂組成物
Ｐ      被覆紙
Ｒ      原料紙
ＵＶａ  紫外線
ＵＶｂ  紫外線
【要約】
【課題】十分な耐久性を有する（半）透明クリアファイルを提供可能にすることで、ＳＤＧｓに貢献すること。
【解決手段】本発明の（半）透明クリアファイルは、樹脂組成物Ｌの硬化物が原料紙Ｒの少なくとも一方の面に被覆された（半）透明被覆紙Ｐによって構成され、樹脂組成物Ｌは、２５℃における粘度が１００ｍＰａ・ｓ以下であり、硬化物のガラス転移温度Ｔｇが５０℃以上であるエネルギー線重合性（メタ）アクリル系モノマー及び／又はオリゴマーを含有し、紙の坪量は、６５ｇ／ｍ２以上１００ｇ／ｃｍ２以下であり、紙の厚さは、８０μｍ以上１００μｍ以下であり、被覆紙Ｐ１００質量部に対する紙の割合は、５０質量部以上であり、硬化物の割合は、５０質量部未満である。モノマー及び／又はオリゴマーは、アルカリ可溶性であることが好ましく、また、イナート樹脂を含むことが好ましい。原料紙Ｒは、非塗工紙であることが好ましい。
【選択図】なし【図１】
0006989200.tif 000005